(57)【要約】【課題】ディスプレイ画面の銀の筋が認められないように改良された導電性ペースト及びこれを焼き付けてなる電磁波シールド材及びタッチパネルを提供する。【解決手段】電磁波シールド材１は、透明基材層４と、透明基材層４の上に設けられた、酸化物セラミックス、非酸化物セラミックス及び金属からなる群から選ばれる少なくとも１種を主成分として含有する透明多孔質層７と、透明多孔質層７の上に幾何学パターンにスクリーン印刷された導電性ペーストを、加熱処理して形成された幾何学パターンの導電部８とを備える。上記導電性ペーストは、黒色顔料と、銀粉末と、該銀粉末同士及び前記黒色顔料と該銀粉末とをつなぎとめるための、水酸基を有する飽和共重合ポリエステル樹脂、ブロックポリイソシアネート、アクリル樹脂及び有機溶剤を含有する有機バインダー樹脂とを含み、上記飽和共重合ポリエステル樹脂の酸価（ＫＯＨｍｇ／ｇ）は５以下である。【選択図】図１
2014181316.tif 000002
【特許請求の範囲】
【請求項１】
黒色顔料と、
銀粉末と、
前記銀粉末同士及び前記黒色顔料と該銀粉末とをつなぎとめるための、水酸基を有する飽和共重合ポリエステル樹脂、ブロックポリイソシアネート、アクリル樹脂及び有機溶剤を含有する有機バインダー樹脂とを含み、
前記飽和共重合ポリエステル樹脂の酸価（ＫＯＨｍｇ／ｇ）が５以下であることを特徴とする導電性ペースト。
【請求項２】
前記飽和共重合ポリエステル樹脂の酸価（ＫＯＨｍｇ／ｇ）が２未満であることを特徴とする請求項１に記載の導電性ペースト。
【請求項３】
前記飽和共重合ポリエステル樹脂の水酸基（ＫＯＨｍｇ／ｇ）は５以下である、請求項１又は２に記載の導電性ペースト。
【請求項４】
前記ブロックポリイソシアネートの粘度（ｍＰａ・ｓ／２５℃）は、２２０以下である請求項３に記載の導電性ペースト。
【請求項５】
前記銀粉末の含有量は、当該導電性ペーストの全体量の５０質量部％以上９５質量部％以下であり、
前記黒色顔料は、前記銀粉末１００質量部に対し、１０質量部含まれる、請求項１に記載の導電性ペースト。
【請求項６】
前記銀粉末は、平均粒径が０．１μｍ〜２．０μｍの球状銀粉末と粒径５ｎｍ〜４５ｎｍの銀粒子とからなる、粒径が異なる２種類の銀粒子を含む請求項１〜５のいずれか１項に記載の導電性ペースト。
【請求項７】
さらに可塑剤とカップリング剤を含み、
前記飽和共重合ポリエステル樹脂は、前記有機バインダー樹脂の全体量の１０〜５０質量部％であり、
前記ブロックポリイソシアネートは、前記有機バインダー樹脂の全体量の１．０〜１５質量部％であり、
前記アクリル樹脂は、前記有機バインダー樹脂の全体量の３５〜９０質量部％であり、
前記可塑剤は、前記有機バインダー樹脂の全体量の１．０〜１５質量部％であり、
前記カップリング剤は、前記有機バインダー樹脂の全体量の０．５〜２．０質量部％である、請求項１に記載の導電性ペースト。
【請求項８】
透明基材層と、
前記透明基材層の上に設けられた、酸化物セラミックス、非酸化物セラミックス及び金属からなる群から選ばれる少なくとも１種を主成分として含有する透明多孔質層と、
前記透明多孔質層の上に、請求項１〜７のいずれか１項に記載の導電性ペーストを幾何学パターンにスクリーン印刷し、これを加熱処理して形成された導電部と、を備えた電磁波シールド材。
【請求項９】
透明基材層と、
前記透明基材層の上に設けられた、酸化物セラミックス、非酸化物セラミックス及び金属からなる群から選ばれる少なくとも１種を主成分として含有する透明多孔質層と、
前記透明多孔質層の上に、請求項１〜７のいずれか１項に記載の導電性ペーストを幾何学パターンにスクリーン印刷し、これを加熱処理して形成された透明導電膜と、を備えたタッチパネル。
【発明の詳細な説明】
【技術分野】
【０００１】
本発明は、一般に導電性ペーストに関するものであり、より特定的には、ディスプレイの画面に入る銀の筋を見え難くするように改良された導電性ペーストに関する。本発明はまた、そのような導電性ペーストを焼き付けてなる電磁波シールド材及びタッチパネルに関する。
【背景技術】
【０００２】
プラズマディスプレイパネル（ＰＤＰ）は、放電セルの内部でＨｅ＋Ｎｅ又はＮｅ＋Ｘｅガスの放電により発生する波長１４７ｎｍの紫外線が、赤（Ｒ）、緑（Ｇ）、青（Ｂ）の蛍光体を励起するとき発生する発光現象を利用した自発光型ディスプレイである。高輝度、高効率、広視野角を有し、５０インチ以上の大型画面のディスプレイ装置にも展開が進んでいる。
【０００３】
ＰＤＰの放電セルからは、ＲＧＢの可視光線以外にも、近赤外線（ＮＩＲ）、Ｎｅプラズマ発光、紫外線（ＵＶ）、プラズマ点火に必要な駆動回路信号に同期した数ＭＨｚ〜数ＧＨｚ帯の電磁波等の、本来ディスプレイに不要とされる電磁波も同時に輻射される。ここでＮＩＲはワイヤレスリモコンの誤動作を、Ｎｅプラズマ発光はディスプレイの色再現性の低下を、ＵＶは視力の低下等の悪影響を、数ＭＨｚ〜数ＧＨｚ帯の電磁波は人体への悪影響や精密機器の誤作動を引き起こす可能性がある。このため、ＰＤＰの前面には、有害な各種輻射電磁波をカットするためのシールドフィルムが装着される。
【０００４】
上記各種輻射電磁波のうち数ＭＨｚ〜数ＧＨｚ帯の電磁波を遮蔽するための電磁波シールドフィルムとしては、例えば、ポリエチレンテレフタレート等の透明樹脂からなる基材フィルム上に導電性の高い金属を格子状に配列した導電性メッシュを形成したもの等が挙げられる。
【０００５】
このような電磁波シールドフィルムを製造する方法としては、例えば、基材フィルム上に銅箔を貼合し、フォトリソグラフィーやスクリーン印刷法によってメッシュ状にレジスト膜を形成した後、メッシュ以外の部分（開口部）をエッチングにより除去する方法（例えば、特許文献１）；基材フィルム上にグラビア印刷やオフセット印刷法を用いてメッシュ状に触媒を印刷した後、該触媒を核として無電解めっきを行う方法（例えば、特許文献２）等が提案されている。しかしながら、これらの方法はエッチングや無電解めっき等の湿式工程を含むことから、製造が煩雑となり高コストであるという問題があった。
【０００６】
そこで、本願出願人らは、特許文献３に開示の技術において、銀粒子、バインダー及び溶媒を含む導電性ペーストを形成し、これを透明多孔質層面にスクリーン印刷して、焼き付けて電磁波シールド材を製造する方法を提案した（特許文献３）。この方法は、エッチングや無電解めっき等の湿式プロセスを含まないため簡便であり、また、基材フィルムの耐酸性、耐アルカリ性、耐溶剤性等を全く考慮する必要が無い点でも有利であった。
【先行技術文献】
【特許文献】
【０００７】
【特許文献１】特開２００４−９５８２９号公報
【特許文献２】特開２００７−９６０４９号公報
【特許文献３】特開２００７−１４２３３４号公報
【発明の概要】
【発明が解決しようとする課題】
【０００８】
しかしながら、特許文献３に開示の技術において得られた電磁波シールド材をプラズマディスプレイに取り付けた場合、ディスプレイの画面に銀の筋が見えるという課題があった。
【０００９】
この発明は、上記課題を解決するためになされたもので、ディスプレイ画面の銀の筋を見えにくくするように改良された導電性ペーストを提供することにある。
【００１０】
この発明の他の目的は、そのような導電性ペーストを焼き付けてなる電磁波シールド材を提供することにある。
【００１１】
この発明の他の目的は、そのような導電性ペーストを焼き付けてなるタッチパネルを提供することにある。
【課題を解決するための手段】
【００１２】
本発明に係る導電性ペーストは、黒色顔料と、銀粉末と、上記銀粉末同士及び上記黒色顔料と該銀粉末とをつなぎとめるための、水酸基を有する飽和共重合ポリエステル樹脂、ブロックポリイソシアネート、アクリル樹脂及び有機溶剤を含有する有機バインダー樹脂とを含む。上記飽和共重合ポリエステル樹脂の酸価（ＫＯＨｍｇ／ｇ）が５以下であることを特徴とする。
【００１３】
上記飽和共重合ポリエステル樹脂の酸価（ＫＯＨｍｇ／ｇ）が２未満であるのが好ましい。
【００１４】
上記飽和共重合ポリエステル樹脂の水酸基（ＫＯＨｍｇ／ｇ）は５以下であるのが好ましい。
【００１５】
上記ブロックポリイソシアネートの粘度（ｍＰａ・ｓ／２５℃）は、２２０以下であるのが好ましい。
【００１６】
上記銀粉末の含有量は、当該導電性ペーストの全体量の５０質量部％以上９５質量部％以下であり、上記黒色顔料は、上記銀粉末１００質量部に対し、１０質量部含まれるのが好ましい。
【００１７】
上記銀粉末は、平均粒径が０．１μｍ〜２．０μｍの球状銀粉末と粒径５ｎｍ〜４５ｎｍの銀粒子とからなる、粒径が異なる２種類の銀粒子を含むのが好ましい。
【００１８】
本発明のさらに好ましい実施態様によれば、さらに可塑剤とカップリング剤を含み、上記飽和共重合ポリエステル樹脂は、上記有機バインダー樹脂の全体量の１０〜５０質量部％であり、上記ブロックポリイソシアネートは、上記有機バインダー樹脂の全体量の１．０〜１５質量部％であり、上記アクリル樹脂は、上記有機バインダー樹脂の全体量の３５〜９０質量部％であり、上記可塑剤は、上記有機バインダー樹脂の全体量の１．０〜１５質量部％であり、上記カップリング剤は、上記有機バインダー樹脂の全体量の０．５〜２．０質量部％であるのが好ましい。
【００１９】
本発明の他の局面に従う電磁波シールド材は、透明基材層と、上記透明基材層の上に設けられた、酸化物セラミックス、非酸化物セラミックス及び金属からなる群から選ばれる少なくとも１種を主成分として含有する透明多孔質層と、上記透明多孔質層の上に、請求項１〜７に記載の導電性ペーストを幾何学パターンにスクリーン印刷し、これを加熱処理して形成された幾何学パターンの導電部と、を備える。
【００２０】
本発明で用いられる透明性樹脂基材の基材樹脂としては、耐熱性が高く、透明であり、該基材上に該透明多孔質層を形成し得るものであれば特に限定はない。
【００２１】
具体的には、ポリエチレンテレフタレート（ＰＥＴ）、ポリエチレンナフタレート（ＰＥＮ）などのポリエステル樹脂；ポリカーボネート樹脂；ポリ（メタ）アクリル酸エステル樹脂；シリコーン樹脂；環状ポリオレフィン樹脂；ポリアリレート樹脂；ポリエーテルスルホン樹脂などが例示される。上記のうち、透明性、コスト、耐久性、耐熱性等の観点から総合的に判断すると、ポリエステル樹脂、特にＰＥＴ又はＰＥＮが好ましく採用される。
【００２２】
ここで透明性樹脂基材における透明性とは、ＰＤＰ、ＣＲＴ等の表示部の用途に用いられ得る程度の透明性であれば特に限定されない。通常、ＪＩＳ Ｋ７１０５で測定した全光線透過率が８５〜９０％程度、及びＪＩＳ Ｋ７１０５で測定したヘイズ値が０．１〜３％程度である。
【００２３】
透明性樹脂基材の形態は、ＰＤＰ、ＣＲＴ等の表示部に用い得る形態、即ち、フィルム状、シート状、平板状等が採用される。かかる形態は、上記の基材樹脂から公知の方法により製造することができる。
【００２４】
上記透明多孔質層は、酸化物セラミックス、非酸化物セラミックス及び金属からなる群から選ばれる少なくとも１種を主成分として含有する。
【００２５】
ここで、酸化物セラミックスとしては、チタニア、アルミナ、マグネシア、ベリリア、ジルコニア、シリカ等の単純酸化物、シリカ、ホルステライト、ステアタイト、ワラステナイト、ジルコン、ムライト、コージライト、スポジェメン等のケイ酸塩、チタン酸アルミニウム、スピネル、アパタイト、チタン酸バリウム、ＰＺＴ、ＰＬＺＴ、フェライト、ニオブ酸リチウム等の複酸化物が例示できる。
【００２６】
非酸化物セラミックスとしては、窒化ケイ素、サイアロン、窒化アルミニウム、窒化ホウ素、窒化チタン等の窒化物、炭化ケイ素、炭化ホウ素、炭化チタン、炭化タングステン等の炭化物、アモルファス炭素、黒鉛、ダイヤモンド、単結晶サファイヤ等の炭素が例示できる。その他、ホウ化物・硫化物・ケイ化物が例示できる。
【００２７】
金属としては、金、銀、鉄、銅、ニッケル等が例示できる。
【００２８】
これらのうち少なくとも１つを原料として用いればよく、より好ましいのはシリカ、チタニア、アルミナであり、その他成分や配合は特に制限はない。
【００２９】
透明性樹脂基材上に透明多孔質層を形成する方法は、ウェットプロセス、ドライプロセスのいずれでもよく、特に制限はないが、生産性やコストの面からはウェットプロセスが好ましい。ウェットプロセスでは公知の手法によって基材上にコーティング（塗布）すればよい。コーティング方法としては、例えばグラビアコーティング、オフセットコーティング、コンマコーティング、ダイコーティング、スリットコーティング、スプレーコーティング、メッキ法、ゾル−ゲル法、ＬＢ膜法等が例示でき、特にゾル−ゲル法が好ましい。
【００３０】
ゾル−ゲル法での出発原料としては、シリカでは、例えば、テトラメトキシシラン、テトラエトキシシラン、テトライソプロポキシシラン等のテトラアルコキシシラン；メチルトリエトキシシラン、エチルトリエトキシシラン等のオルガノアルコキシシラン；テトラクロロシラン、テトラブロモシラン等のテトラハロシラン等が例示される。また、アルミナでは、例えば、アルミニウムトリ−ｓｅｃ−ブトキシド等のトリアルコキシアルミニウム；アルミニウム（ＩＩＩ）２，４−ペンタンジオネート等が挙げられる。上記出発原料は、触媒、水の存在下でゾル−ゲル反応を進行させるが、すでにゾル−ゲル反応が進んだこれらの加水分解物（反応中間体）を出発原料として用いても良い。また、必要に応じ、樹脂、界面活性剤等の他の成分を適宜添加しても良い。
【００３１】
また、上記出発原料を含むゾルに対して、酸化物セラミックスのフィラーを加えてゾル−ゲル反応させてもよい。この場合、該フィラーの含有量は、出発原料１００質量部に対して、５〜１００質量部程度であればよい。該フィラーの平均粒子径は、通常、１０〜１００ｎｍ程度であればよい。
【００３２】
なお、ドライプロセスとしては、例えばＣＶＤ、蒸着、スパッタリング、イオンプレーティング等が例示できる。
【００３３】
本発明で用いられる透明性樹脂基材上に有する透明多孔質層の厚さは、０．０５〜２０μｍ程度、特に０．１〜５μｍ程度である。
【００３４】
また、該透明多孔質層は、酸化物セラミックス、非酸化物セラミックス及び金属からなる群から選ばれる少なくとも１種を主成分とする微粒子の集合体（凝集体）からなり、該微粒子間に細孔を有している。該透明多孔質層の平均粒子径は１０〜１００ｎｍ程度であり、該細孔径は１０〜１００ｎｍ程度である。本発明では、このような透明多孔質層を有しているため、後述する導電性ペーストとのマッチングが優れており、所望のパターン形成が可能となる。
【００３５】
透明多孔質層を有する透明性樹脂基材の形態は、フィルム状、シート状、平板状等である。フィルム状又はシート状の場合、透明多孔質層を有する透明性樹脂基材の厚さは、通常、２５〜２００μｍ程度、好ましくは４０〜１８８μｍ程度であればよい。特に、ＰＤＰ等のディスプレイ全面の電磁波シールド材として用いる場合、５０〜１２５μｍ程度が好ましい。また、板状の場合は、その厚さは、通常、０．５〜５ｍｍ程度、好ましくは１〜３ｍｍ程度であればよい。
【００３６】
透明多孔質層を有する透明性樹脂基材の透明性は、通常、ＪＩＳ Ｋ７１０５で測定した全光線透過率が８５〜９０％程度、及びＪＩＳ Ｋ７１０５で測定したヘイズ値が０．１〜３％程度である。
【００３７】
また、本発明で用いられる透明性樹脂基材には、上記の透明多孔質層とは反対面に、ハードコート層を設けてもよい。
【００３８】
ハードコート層としては、透明性を損なわないものであれば一般的な材料を用いればよく、特に制限はない。そのうち紫外線硬化型アクリレート樹脂が好ましい。その主成分としては、ポリエステルアクリレート、ウレタンアクリレート、エポキシアクリレート等の２官能基以上を有する紫外線硬化型のアクリレートであれば特に限定されるものではない。１，６−ヘキサンジオールジアクリレート、トリプロピレングリコールジアクリレート、テトラエチレングリコールアクリレート、１，９−ノナンジオールジアクリレート、トリシクロデカンジメタノールジアクリレート、ネオペンチルグリコールＰＯ変性ジアクリレート、ＥＯ変性ビスフェノールＡジアクリレートのような２官能性アクリレートやトリメチロールプロパントリアクリレート、ペンタエリスリトールトリアクリレート、ジトリメチロールプロパンテトラアクリレート、ジペンタエリスリトールヘキサアクリレート、トリメチロールプロパンＥＯ変性トリアクリレート、ＰＯ変性グリセリントリアクリレート、トリスヒドロキシエチルイソシアヌレートトリアクリレートのような多官能アクリレート等の使用が好ましい。
【００３９】
また、紫外線硬化型アクリレート樹脂には、通常、光重合開始剤を添加して使用する。光重合開始剤として、１−ヒドロキシシクロヘキシルフェニルケトン（イルガキュア １８４ チバ・スペシャリティー・ケミカルズ株式会社製）、２−ヒドロキシ−２−メチル−１−１−フェニル−プロパン−１−オン等を添加することにより、充分な硬化被膜を得ることができる。その他、ベンゾイン、ベンゾイン誘導体、ベンゾフェノン、ベンゾフェノン誘導体、チオキサントン、チオキサントン誘導体、ベンジルジメチルケタール、α−アミノアルキルフェノン、モノアシルホスフィンオキサイド、ビスアシルホスフィンオキサイド、アルクルフェニルグリオキシレート、ジエトキシアセトフェノン、チタノセン化合物等の光重合開始剤も使用できる。
【００４０】
これらの光重合開始剤の配合割合は、紫外線硬化型アクリレート樹脂１００質量部に対し１〜１０質量部が好ましい。１質量部未満では充分に重合が開始せず、また、１０質量部を超えると場合によっては耐久性が低下するからである。
【００４１】
なお、上記の紫外線硬化型アクリレート樹脂中には、その透明性を損なわない程度で第三成分（ＵＶ吸収剤、フィラー等）を含ませてもよく特に制限はない。
【００４２】
透明性樹脂基材にハードコート層を形成する方法は、一般的な塗布方法を用いればよく、特に制限はない。
【００４３】
透明性樹脂基材にハードコート層を設けることにより、後述する焼成時に、基材樹脂からのオリゴマーの析出による白化や黄変を抑制することができ、これにより本発明の電磁波シールド材は高い透明性が確保される。また、電磁波シールド材の製造工程中でのキズ防止も可能となる。
【００４４】
本発明で用いられる導電性ペーストは、有機バインダー樹脂、平均粒径系が５ｎｍ以上５μｍ以下の球状の銀である導電粉末及び有機溶媒を含む。この導電粉末は、粒径が異なる２種類の銀粒子を含むのが好ましい。
【００４５】
平均粒径系が５ｎｍ以上５μｍ以下の球状の銀である導電粉末を用いると、銀粒子を互いに融着させたまま、透明多孔質層の面上に密着性よく留まり、剥がれない。ひいては、透明多孔質層に印刷された細線の断線が防止される。
【００４６】
上記導電粉末の含有量は、上記導電性ペーストの全体量の５０〜９５質量部％である。この範囲を選ぶことにより、焼成後、残存有機バインダー樹脂中において、銀粒子を互いに融着させたまま、透明多孔質層の面上に密着性よく留まらせることができる。導電粉末は互いにくっつき合い、電気的接続され、導電性は損なわれない。
【００４７】
導電性ペーストに含まれる有機バインダー樹脂としては、透明多孔質層と密着性がよく、透明多孔質層を侵さないもので、水酸基を有する飽和共重合ポリエステル樹脂、ブロックポリイソシアネート、アクリル樹脂を含む熱硬化性樹脂である。
【００４８】
これらは、導電性ペーストの焼成時に、化学反応を起こし、３次元化網目高分子が形成され、銀粒子同士及び上記黒色顔料と該銀粉末とを互いに固くつなぎ止める。
【００４９】
ここでいうポリエステルは、その構成成分であるジカルボン酸成分やジオール成分にいろいろな成分をランダムに共縮重合させることにより、結晶性、融点、あるいは軟化点、ガラス転移点、溶剤に対する溶解性、機械的性質などを自由に変化させる事が出来る。ポリエステルは、分子末端に反応基（ヒドロキシル基、カルボキシル基）を持っているので、イソシアネートプレポリマーやメラミン樹脂などを併用すると、接着性、耐熱性を向上する事が出来る。
【００５０】
ブロックポリイソシアネートは、硬化前に反応させないために、遊離のイソシアネートをイミダゾール類、オキシム類、フェノール等でブロックしたもので、特に限定はなく使用することができる。
【００５１】
アクリル樹脂を含む熱硬化性樹脂には、いくつかのタイプがある。水酸基、カルボキシル基、エポキシ基などの側鎖官能基を有するアクリル樹脂をアミノ樹脂で架橋したもの、グリシジル基含有アクリル共重合体を脂肪族二塩基酸（ドデカン二酸）で架橋したもの、水酸基含有アクリル共重合体をブロックイソシアネートあるいはメチロール化メラミンで架橋したもの、カルボキシル基含有アクリル共重合体をエポキシ樹脂、トリグリシジルイソシアヌレートあるいはβ−ヒドロキシアルキルアミドで架橋したもの、アルコキシル基≡Ｓｉ−ＯＲにより湿気（水分）による架橋したもの、いずれも好ましく使用できる。
【００５２】
有機バインダー樹脂（単に「バインダー」とも称する）の使用量は、球状銀粒子１００質量部に対して１.０〜２０重量％程度、好ましくは３〜１０重量％程度であればよい。有機バインダー樹脂量が１．０質量部％未満の場合、硬化後の導電性ペースト（銀の細線）の膜質が脆くなり、また、十分な３次元構造をとることができず銀粒子同士をつなぎとめる効果が低くなるため、所望する導電性を得ることができない。また、２０質量部％を超えると、銀粒子間に硬化性の樹脂が過剰に介在することにより、粒子の接触性又は焼結性を阻害することになり、所望の導電性を得ることができない。
【００５３】
また、導電性ペーストに含まれる溶媒（又は「溶剤」とも称する）としては、銀粒子及びバインダーと反応を起こさず、これらを良好に分散するものであれば特に限定されるものではない。例えば、スクリーン印刷用の導電性ペーストとして調合される場合は、比較的高沸点（例えば、沸点約１００〜３００℃）のものが選択されることが多い。
【００５４】
例えば、トルエン、キシレン等の芳香族炭化水素；メチルエチルケトン、メチルイソブチルケトン、シクロヘキサノン等のケトン類；エチレングリコールモノエチルエーテル、エチレングリコールモノブチルエーテル、ジエチレングリコールジメチルエーテル、トリエチレングリコールモノブチルエーテル、プロピレングリコールモノメチルエーテル、トリプロピレングリコールノルマルブチルエーテル等のグリコールのエーテル類；エチレングリコールモノエチルエーテルアセテート、エチレングリコールモノメチルエーテルアセテート、ジエチレングリコールモノブチルエーテルアセテート、ジエチレングリコールモノエチルエーテルアセテート（酢酸カルビトール）、プロピレングリコールモノメチルエーテルアセテート等のグリコールのエーテルエステル類、テルピネオールなどの有機溶剤が使用される。溶媒の使用量は、球状銀粒子１００質量部に対して１〜３０質量部程度、好ましくは３〜２０重量程度であればよい。
【００５５】
また、導電性ペーストに添加する可塑剤としては、ジ−ｎ−オクチルフタレート(ＤＯＰ)、ジ−ｎ−ブチルフタレート（ＤＢＰ）等のフタル酸エステル類、アジピン酸エステル類、リン酸エステル類、トリメリット酸エステル類、クエン酸エステル類、エポキシ類、グリコール類及びポリエステル類等が用いられるが、用いる有機バインダー樹脂の組成に合わせて最適なものを選択すればよく特に限定されない。可塑剤を使用する場合は、その使用量は、有機バインダー樹脂全体量に対して１．０〜１５質量部％程度であればよく、好適な可塑性が付与される。可塑剤量が１．０質量部％未満の場合、バインダーに十分な可塑性を与えることができず、１５質量部％を越えると導電性ペースト保存安定性を阻害し、また、過剰な可塑剤がバインダーの硬化性を阻害するため好ましくない。
【００５６】
本発明の導電性ペーストの製造は、アクリル樹脂を含むバインダー樹脂に、銀粉末を加え、攪拌混合した後に混練して高粘度の導電性ペーストを作る。混練は、ロールミル、ライカイ機、ボールミル、遊星ミル、自公転式混合機からなる群より選ばれる１つ若しくは複合された方法による。上記導電性ペーストに水酸基を有するポリエステル樹脂、ブロックポリイソシアネート化合物、可塑剤及びカップリング剤を混合する。この混合は、ロールミル、ライカイ機、ボールミル、遊星ミル、自公転式混合機からなる群より選ばれる１つ若しくは複合された方法による。
【００５７】
また、導電性ペーストは、スクリーン印刷に適した粘度及びチキソトロピー性に調製されてスクリーン印刷に供される。粘度及びチキソトロピー性の調製は、銀粒子の粒径、バインダーの種類、溶媒の種類等に応じて適宜選択することができる。例えば、導電性ペーストの粘度は、通常、１０〜１００００ｄＰａ・ｓ程度であれば良く、チキソトロピーインデックスは１．５〜４．０程度の範囲で適宜選択すればよい。
【００５８】
スクリーン印刷の方法は特に限定はなく、公知の方法を用いて行うことができる。印刷に用いるスクリーン版は、電磁波を効果的に遮蔽でき、かつ十分な透視性が確保できる程度の導電部が形成されるようなパターン、特に、格子状、網目状などの連続した幾何学パターンを有するものが用いられる。例えば、直径１１〜２３μｍのステンレスワイヤで織られた３６０〜７００メッシュのステンレス紗に、線幅１０〜３０μｍ程度、模様ピッチ２００〜４００μｍ程度の格子状パターンを設けたスクリーン版が挙げられる。
【００５９】
スクリーン印刷では、微細な粒子状銀を含む導電性ペーストを用いているため、パターンにムラの発生がほとんどない。また、該導電性ペーストと透明多孔質層とのマッチングがよいため、透明多孔質層上に形成されたパターンの細線に、断線や滲みがほとんど発生しない。
【００６０】
一般に、スクリーン印刷されるパターンの線幅は、原理上、スクリーン版の線幅より少し太くなる傾向があるが、線間隔のズレやパターンの歪みがほとんど発生せず、スクリーン版のパターンに対しほぼ忠実なパターンが透明多孔質層上に再現されることとなる。少し太くなる傾向を嫌う場合、スクリーン版のスリット幅を、透明多孔質層に形成される所望の線幅よりも小さく設定すればよく、当業者であればかかる設定は容易に行うことができる。
【００６１】
続いて、スクリーン印刷された電磁波シールド材を、１３０〜２００℃程度（特に、１６０〜１８０℃程度）の低温で加熱処理（焼成）して、透明多孔質層に格子状パターンの導電部を形成する。上述したように、特定の導電性ペーストを用いているため、比較的低温の加熱条件でも容易に金属銀粒子の融着が起こり、連続した金属銀の塗膜を形成することができる。加熱処理では、例えば、外部加熱方式（蒸気又は電気加熱熱風、赤外線ヒーター、ヒートロール等）、内部加熱方式（誘導加熱、高周波加熱、抵抗加熱等）等が採用される。加熱時間は、通常、５分〜１２０分程度、好ましくは１０分〜４０分程度である。
【００６２】
なお、上記加熱処理（焼成）を多段階で行っても良い。例えば、第一段階として５０〜６０℃で１０〜２０分程度加熱処理した後、引き続き、第二段階として１６０〜１８０℃で１０分〜４０分程度加熱処理することも可能である。多段階にすることで、先に溶媒を揮発させることで、さらに滲みを抑制することができる。
【００６３】
このように、上記の導電性ペーストを用いると、低温且つ短時間で銀塗膜を形成することができるため、熱による透明性樹脂基材への悪影響を回避できる。即ち、熱により透明性樹脂基材からのオリゴマー析出によって該基材が白化したり、熱により基材が黄変したりすることを抑制できる。
【００６４】
また、透明性樹脂基材の透明多孔質層と反対面にハードコート層を有する場合、焼成時に基材樹脂の白化や黄変がさらに抑制される。
【００６５】
さらに、本発明では、上記で得られた格子状パターンの導電部が形成された透明性樹脂基材の透明多孔質層上に、酸化物セラミックス前駆体及び／又は透明性樹脂と溶媒とを含むオーバーコート液を塗布、乾燥してオーバーコート層を形成してもよい。
【００６６】
オーバーコート液には、酸化物セラミックス前駆体及び透明性樹脂からなる群から選ばれる少なくとも一種の材料を主成分として含有する。該材料は、透明性、密着性等の特性を有するものであれば特に限定はない。
【００６７】
酸化物セラミックス前駆体とは、ゾル−ゲル法等により透明な酸化物セラミックスを形成できる前駆体（化合物）であればよく、例えば、シリカ前駆体（テトラメトキシシラン等のテトラアルコキシシラン、オルガノアルコキシシラン、テトラハロシラン等）、チタニア前駆体（テトラアルコキシチタン、オルガノアルコキシチタン、テトラハロチタン等）、アルミナ前駆体（トリアルコキシアルミニウム、オルガノアルコキシアルミニウム、トリハロアルミニウム等）、マグネシア前駆体、ベリリア前駆体、ジルコニア前駆体（テトラアルコキシジルコニウム、オルガノアルコキシジルコニウム、テトラハロジルコニウム等）などが挙げられる。
【００６８】
これらの酸化物セラミックス前駆体は、通常、公知の方法により加水分解するなどして、シリカゾル、チタニアゾル、アルミナゾル、マグネシアゾル、ベリリアゾル、ジルコニアゾルなどのゾル状物に変換させて用いられる。
【００６９】
酸化物セラミックス前駆体として、テトラメトキシシランが好適である。
【００７０】
また、透明性樹脂としては、例えば、ポリビニルアルコール樹脂、ポリエステル樹脂、ポリカーボネート樹脂、ポリ（メタ）アクリル酸エステル樹脂、シリコーン樹脂、環状ポリオレフィン樹脂及びウレタン樹脂、セルロース樹脂などが挙げられる。該材料は、これらからなる群から選ばれる少なくとも１種を選択することができる。
【００７１】
透明性樹脂として、ポリ（メタ）アクリル酸エステル樹脂、ポリビニルアルコール樹脂が好適である。
【００７２】
また、オーバーコート液に含まれる溶媒は、例えば、水、アルコール類、芳香族炭化水素、エチレングリコールのエーテルエステル類、プロピレングリコールのエーテルエステル類、ケトン類、テルピネオール等が挙げられ、これらからなる群から選ばれる少なくとも１種を選択することができる。
【００７３】
オーバーコート液に含まれる酸化物セラミックス前駆体及び透明性樹脂からなる群から選ばれる少なくとも一種の材料の使用量は、溶媒１００質量部に対して通常０．５〜３０質量部程度、好ましくは０．５〜５．０質量部程度であればよい。
【００７４】
オーバーコート液には、上記の酸化物セラミックス前駆体及び／又は透明性樹脂及び溶媒以外に、必要に応じて、アンチブロッキング材や、界面活性剤、触媒等を添加してもよい。
【００７５】
好ましいオーバーコート液としては、ポリ（メタ）アクリル酸エステル樹脂及びシリカ前駆体を含むもの（例えば、商品名「コンポセランＡＣ６０１」、荒川化学工業株式会社等）、ポリビニルアルコール樹脂を含むもの（商品名「ゴーセファイマーＺ１００」、日本合成化学工業株式会社）等が例示される。
【００７６】
オーバーコート液を塗布する方法は、例えば、グラビアコーティング、オフセットコーティング、コンマコーティング、ダイコーティング、スリットコーティング、スプレーコーティング、メッキ法、ゾル−ゲル法、ＬＢ膜法、ＣＶＤ、蒸着、スパッタリング、イオンプレーティング等の方法を採用すればよい。塗布量は、乾燥後に形成されるオーバーコート層の厚さが０．０１〜２０μｍ程度、好ましくは０．１〜１０μｍ程度になるように調整すればよい。
【００７７】
オーバーコート液が塗布された透明性樹脂基材は、続いて乾燥工程に供される。乾燥条件は、通常、８０〜１５０℃の温度で、１〜１０分間程度乾燥すればよい。
【００７８】
この様にして形成されるオーバーコート層は、本発明の電磁波シールド材に高い耐久性を付与する。オーバーコート層を有する本発明の電磁波シールド材は、オーバーコート層を有しない電磁波シールド材と比べて、耐環境性、耐熱性、耐光性、耐湿性、耐擦傷性等に優れている。
【００７９】
本電磁波シールド材は、オーバーコート層自体は絶縁性であるが、膜厚が小さいため、オーバーコート層の上から電極端子を設置する際に層を貫通させて或いは層を剥離するなどして下部の導電部（銀の細線）に電極を接触させて、アースを取ることも可能である。電極端子の設置方法などによっては、アースをとれない場合も想定されるが、その場合はオーバーコート層の未形成部を設けてもよい。
【００８０】
以上のようにして、電磁波シールド材が製造される。本発明の電磁波シールド材は、高い開口率を有し、例えば７５％以上、特に８０〜９５％程度となる。そのため、高い透視性が達成される。
【００８１】
また、導電部の格子状又は網目状パターンの線幅（Ｗ）は、通常、１０〜３０μｍ程度、好ましくは１５〜２０μｍ程度である。線幅が約１０μｍ未満である幾何学パターンは、その作製が困難となる傾向にあり、３０μｍを越えるとパターンが目に付きやすくなる傾向にあるため好ましくない。
【００８２】
なお、印刷される格子状又は網目状パターンの線の間隔（ピッチ）（Ｐ）は、上記の開口率及び線幅を満たす範囲で適宜選択することができる。通常、２００〜４００μｍ程度の範囲であればよい。
【００８３】
細線の厚み（透明多孔質層面から垂直方向の細線の最大高さ）は、線幅等によって変動し得るが、通常約１μｍ以上であり、特に１〜３０μｍ程度である。
【００８４】
本電磁波シールド材は、高い電磁波シールド効果を有し、透明性及び透視性に優れている。
【００８５】
本電磁波シールド材の全光線透過率（ＪＩＳ Ｋ７１０５）は、７２〜９１％程度と高い値を達成できる。また、ヘイズ値（ＪＩＳ Ｋ７１０５）は、０．５〜６％程度と低い。
【００８６】
さらに、透明多孔質層上に形成された導電性パターンは、実質的にその大部分が銀粒子からなり、かつ、この銀粒子が直接融着し結合した高純度の銀の塊となる。このため、本発明の電磁波シールド材は、より低く且つ安定な抵抗値を有している。
【００８７】
更に、上述したように、本電磁波シールド材において、オーバーコート層を有する場合には、耐環境性、耐熱性、耐光性、耐湿性、耐擦傷性等に優れている。具体的には、高温かつ高湿度下で用いても、透明性の劣化が起こりにくく、高い透明性及び透視性が保持される。
【００８８】
また、本電磁波シールド材は、透明多孔質層及び導電部の上に形成されたオーバーコート層上に、保護フィルムが積層されていてもよい。その保護フィルムとしては、一般的に用いられる公知の樹脂が用いられる。それらの樹脂をドライラミネート、ウェットラミネート等の公知の方法により積層する。
【００８９】
本電磁波シールド材は、さらに機能性フィルム等が積層されていてもよい。機能性フィルムとしては、フィルムの表面の光反射を防止する反射防止層が設けられた反射防止フィルム、着色や添加剤によって着色された着色フィルム、近赤外線を吸収又は反射する近赤外線遮蔽フィルム、指紋など汚染物質が表面に付着することを防止する防汚性フィルムなどが挙げられる。
【００９０】
本電磁波シールド材は、電磁波シールド効果が高く、透明性および透視性に優れている。また、本発明のスクリーン印刷法を用いた製造方法では、均質な導電性の幾何学パターンを、高い精度で簡便に基材上に設けることができる。そのため、表示面積の大きなディスプレイに適用される電磁波シールド前面板であっても、簡便に製造することができる。従って、陰極線管（ＣＲＴ）などの他、プラズマディスプレイパネル（ＰＤＰ）などのような表示画面の大きなディスプレイに用いる電磁波シールドフィルターとして有用である。
【発明の効果】
【００９１】
本発明によれば、黒色顔料を導電性ペースト中に含ませ、さらに有機バインダー樹脂の一成分である飽和共重合ポリエステル樹脂の酸価（ＫＯＨｍｇ／ｇ）が５以下のものを用いるので、ディスプレイ画面の銀の筋を見えにくくするように改良された導電性ペーストが得られる。
【図面の簡単な説明】
【００９２】
【図１】得られた透明導電フィルムの比抵抗値と、用いた飽和共重合ポリエステルの酸価及び水酸基価との関係を示す図である。
【図２】（Ａ）は、本発明に係る導電性ペーストを焼き付けてなる電磁波シールド材を装着したプラズマディスプレイパネルの概念図であり、（Ｂ）は、本発明に係る透明導電性シートを含む電磁波シールド材の平面図であり、  （Ｃ）は、図１（Ｂ）におけるＣ−Ｃ線に沿う断面図である。
【図３】本発明に係る導電性ペーストを焼き付けてなる透明導電膜を装着したタッチパネルの概念図である。
【発明を実施するための形態】
【００９３】
ディスプレイ画面の銀の筋を見えにくくするように改良された導電性ペーストを得るという目的を、黒色顔料を導電性ペースト中に含ませることによって実現した。黒色顔料は、銀とつなぎとめられると該銀を黒く見せ、銀の線を見えにくくする働きがあることが見出された、一方黒色顔料は導電性を下げる性質を有する。本発明者は、有機バインダー樹脂の一成分である飽和共重合ポリエステル樹脂の酸価（ＫＯＨｍｇ／ｇ）が５以下のものを用いることによって、この導電性の低下を防ぐことを見出した。
【００９４】
（実施の形態１）
本発明において使用した飽和ポリエステル共重合樹脂の物性値を表１にまとめる。本発明において使用したブロックイソシアネートの物性値を表２にまとめる。
【表１】
2014181316.tif 000003
【表２】
2014181316.tif 000004
【００９５】
（実施例１）
【００９６】
導電性ペーストとして、マイクロトラック粒度分布測定装置（日機装株式会社製商品名『９３２０ＨＲＡ［Ｘ−１００］』）にて測定した一次粒子の平均粒径が０．１〜２．０μｍの粒状銀粉末１００質量部に対し、黒色顔料（大日精化工業株式会社製商品名『ダイピロキサイドブラック』を１０質量部、粒径５〜４５ｎｍの銀粒子を１０質量部、またジエチレングリコールモノブチルエーテルアセテートに溶解したアクリル樹脂（三菱レイヨン株式会社製商品名『ＥＭＢ００５』）の樹脂固形分が５．０質量部を攪拌混合後、３本ロールにて混練し、黒色顔料入りの高粘度導電ペーストを作製した。
【００９７】
次に、この黒色顔料入りの高粘度導電ペースト１００質量部に対し、ジエチレングリコールモノブチルエーテルアセテートに溶解した飽和共重合ポリエステル樹脂（東洋紡績株式会社製  商品名『バイロン（登録商標）２２０』分子量；３×１０３、水酸基価；５０（ＫＯＨ／ｍｇ）、酸価；＜２（ＫＯＨ／ｍｇ））の樹脂固形分として２．５質量部、ブロックポリイソシアネート（旭化成ケミカルズ株式会社製  商品名『デュラネート（登録商標）１７Ｂ６０ＰＸ』解離温度；１３０℃）１．０質量部、カップリング剤０.５質量部、可塑剤１．０質量部をそれぞれ攪拌混合後、３本ロールにて混練し、導電性組成物を得た。ペースト粘度は、ジエチレングリコールモノブチルエーテルアセテートを希釈剤として用いて同心円円筒回転型粘度計（ブルックフィールド社製商品名『ＨＢＤＶ−１』及びスピンドル（ＳＣ４−１４）を用いて２５℃、１０ｒｐｍの条件にて測定した値が３０００〜４０００ｄＰａ・ｓになるよう適宜調整した。
【００９８】
（実施例２）
【００９９】
導電性ペーストとして、飽和共重合ポリエステル樹脂（東洋紡績株式会社製  商品名『バイロン（登録商標）ＧＫ３６０』分子量；１６×１０３、水酸基価；７（ＫＯＨ／ｍｇ）、酸価；５（ＫＯＨ／ｍｇ））の樹脂固形分として２．５質量部、ブロックポリイソシアネート（旭化成ケミカルズ株式会社製  商品名『デュラネート（登録商標）ＭＦＫ６０Ｘ』解離温度；９０℃）を使用する以外は、実施例１と同様の導電ペースト組成物を用いること以外は、実施例１と同様にして、透明導電フィルムを得た。
【０１００】
（実施例３）
【０１０１】
導電性ペーストとして、飽和共重合ポリエステル樹脂（東洋紡績株式会社製  商品名『バイロン（登録商標）６７０』分子量；２０×１０３、水酸基価；６（ＫＯＨ／ｍｇ）、酸価；３（ＫＯＨ／ｍｇ））の樹脂固形分として２．５質量部、ブロックポリイソシアネート（旭化成ケミカルズ株式会社製  商品名『デュラネート（登録商標）ＭＦＫ６０Ｘ』解離温度；９０℃）を使用する以外は、実施例１と同様の導電ペースト組成物を用いること以外は、実施例１と同様にして、透明導電フィルムを得た。
【０１０２】
（実施例４）
【０１０３】
導電性ペーストとして、飽和共重合ポリエステル樹脂（東洋紡績株式会社製  商品名『バイロン（登録商標）３００』分子量；２３×１０３、水酸基価；５（ＫＯＨ／ｍｇ）、酸価；＜２（ＫＯＨ／ｍｇ））の樹脂固形分として２．５質量部、ブロックポリイソシアネート（旭化成ケミカルズ株式会社製  商品名『デュラネート（登録商標）ＭＦＫ６０Ｘ』解離温度；９０℃）を使用する以外は、実施例１と同様の導電ペースト組成物を用いること以外は、実施例１と同様にして、透明導電フィルムを得た。
【０１０４】
（比較例）
【０１０５】
導電性ペーストとして、黒色顔料を添加しないこと以外は、実施例１と同様の導電性ペースト組成物を使用して、透明導電フィルムを得た。
【０１０６】
（考察）
上述の配合を表３にまとめる。
【表３】
2014181316.tif 000005
【０１０７】
上記実施例１−４及び比較例の結果を分析すると、表３より次のようなことが考察された。比較例の試料は、比抵抗値（Ω・ｃｍ）は、１３．０×１０-6と小さく良好なのであるが、得られた導電性ペーストインキをスクリーン印刷し、これを焼成することによって形成された電磁波シールドメッシュ層は、褐色の外観を呈し、これを後述するプラズマディスプレイパネルに貼り付けた場合、銀の筋が観察するのが認められた。
【０１０８】
実施例１−４は、黒色顔料を用いたため、いずれも灰黒色の外観を呈し、これを後述するプラズマディスプレイパネルに貼り付けた場合、銀の筋は認められなかった。
【０１０９】
次に、比抵抗値について考察すると、図１を参照して、飽和共重合ポリエステル樹脂の酸価（ＫＯＨｍｇ／ｇ）が５以下であるものを用いたもの（実施例１−４）は、比抵抗値１８．４×１０-6〜２４．８×１０-6を示した。さらに飽和共重合ポリエステル樹脂の酸価（ＫＯＨｍｇ／ｇ）を２未満（実施例１、４）にすると、比抵抗値１８．４×１０-6〜２２．６×１０-6とより低い値を示すことがわかった。さらに、この実施例１，４の２つを詳細に分析すると、飽和共重合ポリエステル樹脂の水酸基価（ＫＯＨｍｇ／ｇ）を５以下にすると（実施例４）、比抵抗値１８．４×１０-6と小さなものが得られることがわかった。この比抵抗値１８．４×１０-6は、黒色顔料を用いない比較例と比べても、実際使用する上において、遜色のないものであることがわかった。比較例の場合は、プラズマディスプレイパネルに貼り付けた場合、銀の筋が観察するのが認められたのに対し、実施例４の場合は銀の筋が認められなかった。
【０１１０】
（実施の形態２）
【０１１１】
図２（Ａ）は、本発明に係る導電性ペーストを焼き付けてなる電磁波シールド材を装着したプラズマディスプレイパネルの概念図である。図２（Ｂ）は、電磁波シールド材の平面図である。図２（Ｃ）は、図２（Ｂ）におけるＣ−Ｃ線に沿う断面図である。
【０１１２】
これらの図を参照して、電磁波シールド材１は、プラズマディスプレイパネル２の表示部３に装着されて用いられ、プラズマテレビから放射される電磁波を遮断する。電磁波シールド材１は、ＰＥＴ基材層４（１００μｍ）と近赤外線吸収機能付きハードコート層５（１５μｍ）が一体化された複合基材（ＮＩＲＡ−ＨＣフィルム基材）を備える。
【０１１３】
近赤外線吸収機能付きハードコート層５は、無機系近赤外線吸収剤、紫外線硬化型樹脂などを含む近赤外線吸収機能付きハードコート塗液を硬化させることによって形成される。
【０１１４】
上記無機系近赤外線吸収剤は、錫ドープ酸化インジウム（ＩＴＯ）、アンチモンドープ酸化錫（ＡＴＯ）、複合タングステン酸化物等を用いることができる。そのうち、近赤外線の吸収率が高く、かつ可視光線の透過率が高いことから、複合タングステン酸化物が好ましく、特にセシウム含有酸化タングステンが最も好ましい。
【０１１５】
上記紫外線硬化型樹脂は、紫外線硬化性の官能基を有する単量体、オリゴマー、重合体又はそれらの混合物が含まれる。具体的には、単官能アクリレート、単官能メタクリレート、多官能アクリレート、多官能メタクリレート等を用いることができる。
【０１１６】
上記近赤外線吸収機能付きハードコート層５の厚みは、好ましくは２〜２５μｍである。実施例における実膜厚（ｄ）は１５μｍである。
【０１１７】
複合基材の一方の面上に、反射防止層６（実膜厚（ｄ）０．２μｍ）が設けられている。
【０１１８】
反射防止層６は、上記近赤外線吸収機能付きハードコート層５の塗工面の上に、高屈折率層／低屈折率層を、または低屈折率層を、塗布、硬化させることによって形成される。
【０１１９】
上記高屈折率層は、無機材料や、紫外線硬化型樹脂などを含む高屈折率層塗液を硬化させることによって形成される。
【０１２０】
上記無機材料は、酸化亜鉛、酸化チタン、酸化セリウム、酸化錫、酸化アルミニウム、酸化ジルコニウム等を用いることができる。
【０１２１】
上記高屈折率層の屈折率は、高屈折率層の直上に形成される低屈折率層よりも屈折率を高くする必要があり、その屈折率は好ましくは１．５５〜１．９０の範囲内である。
【０１２２】
上記高屈折率層の光学膜厚（ｎｄ）は、好ましくは１００ｎｍ〜２５０ｎｍである。実施例の膜厚と屈折率は、光学膜厚（ｎｄ）：１５０ｎｍ、屈折率（ｎ）：１．６０である。
【０１２３】
上記低屈折率層は、シリカ微粒子、バインダー成分などを含む低屈折率層形成用塗液を硬化させることによって形成される。
【０１２４】
上記シリカ微粒子は、シリカゾル、多孔質シリカ微粒子、中空シリカ微粒子等を用いることができる。上記バインダー成分は、含フッ素有機化合物の単体又は混合物や、フッ素を含まない有機化合物の単体若しくは混合物又は重合体等を用いることができる。
【０１２５】
上記低屈折率層の屈折率は、好ましくは１．２０〜１．４５の範囲内である。上記低屈折率層の光学膜厚（ｎｄ）は、好ましくは１００ｎｍ〜１７５ｎｍである。実施例の膜厚と屈折率は、 光学膜厚（ｎｄ）：１４０ｎｍ、屈折率（ｎ）：１．３５である。
【０１２６】
上記近赤外線吸収機能付きハードコート層５と反射防止層６の塗工方法としては、ロールコート法、スピンコート法、コイルバー法、ディップコート法、ダイコート法等により基材フィルム上に塗布、乾燥した後、紫外線を照射する方法が挙げられる。ロールコート法等、連続的に塗布できる方法が生産性及び生産コストの点より好ましい。
【０１２７】
ＰＥＴ基材層４の他方の面（プラズマディスプレイパネルＰＤＰに貼り付ける側）に、導電性ペーストインキのにじみ（線太り）を防止するためのインキ受容層である透明多孔質層７（１μｍ）が設けられている。透明多孔質層７の上に、実施例１−４で作られた、黒色顔料を含む導電性ペーストインキを用いて、格子状パターンのスクリーン印刷を行った。
【０１２８】
スクリーン版は、直径２３μｍのステンレスワイヤで織られた４００メッシュのステンレス紗に、線幅２０μｍ、模様ピッチ３００μｍ、開口率８７．１％の格子状乳剤パターンを設けたスクリーン版（中沼アートスクリーン株式会社製）を用いた。
【０１２９】
印刷後、導電性ペーストを１７０℃で３０分間焼成して、電磁波シールドメッシュ層８を得た。
【０１３０】
導電性ペーストインキに含まれる有機バインダー樹脂が、水酸基を有するポリエステル樹脂、ブロックポリイソシアネート、アクリル樹脂を含む熱硬化性樹脂、可塑剤及びカップリング剤からなり、かつ上記銀粉末の含有量を、上記導電性ペーストの全体量の５０〜９５質量部％とし、さらに上記有機バインダー樹脂として、水酸基を有するポリエステル樹脂、ブロックポリイソシアネート、アクリル樹脂を含む熱硬化性樹脂、可塑剤及びカップリング剤からなるので、導電性ペーストを加熱処理しても、焼散せずに残り、銀粒子を互いに融着させたまま、透明多孔質層の面上に密着性よく留まり、剥がれない。また、ディスプレイ画面の銀の筋は認められなかった。
【０１３１】
（実施の形態３）
【０１３２】
本実施例に係る導電性ペーストは、図３に示すようなタッチパネル９、すなわちタッチセンサー用の電極パターン材にも用いられる。透明なベースフィルムの片面に透明導電膜が形成されたものが、互いに透明導電膜を一定間隔おいて対向配置された構成を持つ。透明導電膜は、実施例１で得た導電性ペーストをスクリーン印刷し、これを焼成することによって形成されている。本実施例に係るタッチセンサー用の電極パターン材は、スクリーン印刷時にかすれが生じないように改良された導電性ペーストを用いているので、銀細線に、断線が生じなかった。
【０１３３】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１３４】
本発明によれば、ディスプレイ画面の銀の筋は認められなかった。
【符号の説明】
【０１３５】
１  電磁波シールド材
２  プラズマディスプレイパネル
３  表示部
４  透明基材層（ＰＥＴ基材層）
５  ハードコート層
６  反射防止層
７  透明多孔質層
８  幾何学パターンの導電部（電磁波シールドメッシュ層）
９  タッチパネル
【図１】
2014181316.tif 000006
【図２】
2014181316.tif 000007
【図３】
2014181316.tif 000008